(57)【要約】【課題】適用範囲が広く研磨した表面における端面だれを低減できる研磨剤組成物を提供する。【解決手段】研磨材（但し中間アルミナを除く）、酸、酸化剤を含有する研磨剤組成物であって、研磨材の累積粒度分布のＤ１０およびＤ５０を用いて算出したＤ１０／Ｄ５０の値が０．５５以上である研磨剤組成物。【選択図】なし【特許請求の範囲】
【請求項１】
研磨材（但し中間アルミナを除く）、酸、酸化剤、および水を含有する研磨剤組成物であって、
前記研磨材の累積粒度分布のＤ１０およびＤ５０を用いて算出したＤ１０／Ｄ５０の値が０．５５以上である研磨剤組成物。
【請求項２】
前記研磨材の累積粒度分布のＤ１０、Ｄ５０およびＤ９０を用いて算出した（Ｄ９０−Ｄ１０）／Ｄ５０の値が１．２０以下である請求項１に記載の研磨剤組成物。
【請求項３】
前記研磨材が、α−アルミナを含む請求項１または２に記載の研磨剤組成物。
【請求項４】
中間アルミナを含む請求項１〜３のいずれか一項に記載の研磨剤組成物。
【請求項５】
請求項１〜４のいずれか一項に記載の研磨剤組成物を用いて磁気ディスク基板を研磨する磁気ディスク基板の研磨方法。
【発明の詳細な説明】
【技術分野】
【０００１】
本発明は、磁気ディスク基板などの研磨に用いられる研磨剤組成物および磁気ディスク基板の研磨方法に関する。
【背景技術】
【０００２】
ハードディスク等の記録装置や光学機器など精密機器は、表面を滑らかに加工された部品が使われている。部品の表面を滑らかにするには、粒状の研磨材によって対象物の表面を削る研磨という加工方法が用いられ、例えば、ハードディスクの部品である磁気ディスク基板の表面を凹凸のない平らな形状に仕上げる際にも研磨を用いている。
【０００３】
研磨では、例えば基板の両面を対象とする場合、まず、研磨パッドを貼り付けた研磨定盤を２つ用意し、一方の研磨定盤の研磨パッドを基板のおもて面に当て、もう一方の研磨定盤の研磨パッドを基板の裏面に当てることによって、研磨パッドで基板を挟み込んだ状態とする。そして、この状態のままで、研磨パッドと基板の表面（おもて面または裏面）との間に研磨材を分散させたスラリー状の研磨剤組成物を供給し、同時に研磨定盤や基板を動かすことによって、基板の表面上を研磨パッドで擦る。この動作によって、研磨材が、対象物の表面上を転がりながらあるいは研磨パッドに保持された状態で動きながら、対象物の表面の主に凸な部分を削り落していくため、基板のおもて面と基板の裏面は、滑らかに仕上がっていく。
【０００４】
対象物の表面を平らで滑らかに仕上げることを目的として研磨した場合、対象物における研磨した表面の縁部以外の部分は、確かに平らに仕上げることができる。しかし、研磨した表面の縁部では、他の部分よりも多く削られたために面の端の角が落ちて丸まる。この現象を、端面だれと呼び、端面だれを数値化するパラメーターには、ダブオフ（Ｄｕｂ−ｏｆｆ）やロールオフ（Ｒｏｌｌ−ｏｆｆ）などがある。
【０００５】
高精度の加工を要求される部品は、研磨した表面に端面だれを生じると不良品や生産性の低い製品となってしまう。例えば、磁気ディスク基板の場合には、端面だれを生じた部分では情報の記録ができなくなるために、端面だれによって基板一枚当たりの記憶容量の低下を引き起こし、半導体基板の場合には、端面だれを生じた部分から素子を作製できないために、端面だれによって一枚の基板から作製可能な素子数の減少を引き起こす。したがって、研磨では、対象物の研磨した表面における端面だれを可能な限り低減することが重要な課題となっている。
【０００６】
端面だれを低減させるための従来技術のうちで、研磨剤の組成に着目したものには、例えば、所定の構造の化合物を含有して粘度が低下している研磨剤組成物（特許文献１）や、研磨材の表面電位を制御する無機化合物を含有して研磨材の凝集が調節されている研磨剤組成物（特許文献２）や、あるいは、研磨パッドと研磨の対象物との摩擦を適度に緩和する化合物を含有する研磨剤組成物（特許文献３）などがある。
【先行技術文献】
【特許文献】
【０００７】
【特許文献１】特開２００４−６７８９７号公報
【特許文献２】特開２００４−５９８７１号公報
【特許文献３】特開２００３−３４２５５６号公報
【発明の概要】
【発明が解決しようとする課題】
【０００８】
ところが、従来の研磨剤組成物では、端面だれの低減効果が依然として不十分である。また、高分子の添加剤を添加した研磨剤組成物では端面だれ以外の特性（例えば研磨レートや基板の汚れなど）に悪影響を及ぼすこともあり、このような悪影響が及んでしまう材質に対しては高分子の添加剤を添加した研磨剤組成物を使用できないこともある。
【０００９】
上記の問題に鑑みて、本発明の課題は、適用範囲が広くかつ研磨した表面における端面だれを低減できる研磨剤組成物および研磨した表面における端面だれを低減できる磁気ディスク基板の研磨方法を提供することにある。
【課題を解決するための手段】
【００１０】
本発明は、上記課題を解決するために完成に至ったものであり、以下に示す研磨剤組成物および磁気ディスク基板の研磨方法である。
【００１１】
［１］  研磨材（但し中間アルミナを除く）、酸、酸化剤、および水を含有する研磨剤組成物であって、前記研磨材の累積粒度分布のＤ１０およびＤ５０を用いて算出したＤ１０／Ｄ５０の値が０．５５以上である研磨剤組成物。
【００１２】
［２］  前記研磨材の累積粒度分布のＤ１０、Ｄ５０およびＤ９０を用いて算出した（Ｄ９０−Ｄ１０）／Ｄ５０の値が１．２０以下である前記［１］に記載の研磨剤組成物。
【００１３】
［３］  前記研磨材が、α−アルミナを含む前記［１］または［２］に記載の研磨剤組成物。
【００１４】
［４］  中間アルミナを含む前記［１］〜［３］のいずれかに記載の研磨剤組成物。
【００１５】
［５］  前記［１］〜［４］のいずれかに記載の研磨剤組成物を用いて磁気ディスク基板を研磨する磁気ディスク基板の研磨方法。
【発明の効果】
【００１６】
本発明の研磨剤組成物は、適用範囲が広くかつ研磨した表面における端面だれを低減できる。また、本発明の磁気ディスク基板の研磨方法は、研磨した表面での端面だれを低減できる。
【図面の簡単な説明】
【００１７】
【図１】研磨の対象物である無電解Ｎｉ−Ｐめっきをした３．５インチアルミディスクの、ディスクの中心を通過し研磨した表面に対して垂直な断面図である。
【発明を実施するための形態】
【００１８】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００１９】
１．研磨剤組成物：
本発明の研磨剤組成物は、研磨材（但し中間アルミナを除く）、酸、酸化剤、および水を含有する研磨剤組成物であって、前記研磨材の累積粒度分布のＤ１０およびＤ５０を用いて算出したＤ１０／Ｄ５０の値が０．５５以上である。
【００２０】
研磨材の累積粒度分布のＤ１０およびＤ５０を用いて算出したＤ１０／Ｄ５０の値が０．５５以上であることによって、対象物の研磨された表面における端面だれを低減できる。
【００２１】
図１は、対象物として基板を研磨した際の、研磨した表面に端面だれが生じた様子を模式的に示す。基板は、研磨する前の段階では、研磨を予定した表面と外周端面とが交わる箇所が尖った角（稜角、エッジ）となっている。このような基板を研磨する際、研磨パッドは、基板の研磨を予定した表面の端からはみ出した状態となることもある。この場合には、研磨パッドの弾力性のため、研磨パッドの基板の表面に当たった部分は、表面の端からはみ出した部分よりも大きく沈み込んでしまう。その結果、研磨パッドにおいて、研磨を予定した表面の端からはみ出した部分が、エッジと外周端面を覆ってしまう。このような状態になった時には、研磨パッドは、研磨を予定した表面と比べて、エッジに大きな圧力を加える傾向にある。上記のＤ１０／Ｄ５０の値が大きいということは、細かめの粒子が少なくなっていること、すなわち、細かめの粒子が少なくなると同じ重量の粒子では、粒子の個数が少なくなっていることを意味している。上記のＤ１０／Ｄ５０の値が０．５５以上である場合には、研磨材の粒子の個数が少なくなっているため、エッジ部分で研磨材として働く粒子の個数も少なくなる。その結果、研磨パッドが基板の研磨を予定した表面の端からはみ出した状態となった場合には、研磨パッドからより大きな圧力を受けたエッジ部分での研磨量が少なくなり、端面だれを低減することができる。
【００２２】
ここでいう累積粒度分布は、通常用いられている意味と同じであり、レーザー回折法を測定原理とする体積基準で測定された粒度分布において、測定された粒径を最小の粒径を起点に粒径が大きくなる順に積算していった分布で表したものである。例えば、Ｄ１０が０．２５μｍの場合は、粒子径０．２５μｍ以下の粒子の体積の合計が対象となる全ての粒子の体積の合計の１０％を占めることを意味する。
【００２３】
また、本発明の研磨剤組成物は、上記の粒度分布を有する研磨材、酸、酸化剤、および水を含有する限り特に制限されず、その他の添加物を適宜含有させることによって研磨のあらゆる局面に適用できるようにすることも可能である。
【００２４】
本発明の研磨剤組成物に含有される研磨材としては、α−アルミナ、シリカ、チタニア、ジルコニアおよびこれらの混合物等を挙げることができ、特に、研磨速度を高めることができるため、研磨材としてα−アルミナを含んでいることが好ましい。
【００２５】
酸は、研磨速度向上（研磨レートを高めること）を目的として添加されている。特に、対象物が、Ｎｉ−Ｐめっきを施した基板の場合には、酸によって基板表面のＮｉの溶出が促され、研磨レートが高まる。本発明の研磨剤組成物に含有される酸としては、有機酸や無機酸、あるいは有機酸に該当する物質と無機酸に該当する物質とを２種以上混合したものを挙げることができる。有機酸としては、カルボン酸や有機ホスホン酸などを挙げることができる。有機酸の中でも、リンゴ酸、クエン酸、１−ヒドロキシエチリンデン−１，１−ジホスホン酸、ホスホノブタントリカルボン酸、エチレンジアミンテトラメチレンホスホン酸などを酸として本発明の研磨剤組成物に含有させることが好ましい。無機酸としては含窒素無機酸、含硫黄無機酸、含リン無機酸などが挙げられる。無機酸の中でも硝酸、硫酸、リン酸などを酸として本発明の研磨剤組成物に含有させることが好ましい。
【００２６】
酸化剤は、対象物の表面に酸化被膜を生じさせることによって、対象物の表面を研磨しやすくして研磨速度を向上させる（研磨レートを高める）。本発明の研磨剤組成物に含有される酸化剤としては、過酸化物、ペルオキソ酸およびそれらの酸化剤を二種以上混合したものなどを挙げることができる。特に、過酸化物やペルオキソ酸の中でも、過酸化水素、ペルオキソ二硫酸およびその塩、次亜塩素酸およびその塩などを酸化剤として本発明の研磨剤組成物に含有させることが好ましい。
【００２７】
本発明の研磨剤組成物は、ここまで述べた特徴を備えた上で、以下に説明する特徴を備えた実施形態を適用することができる。
【００２８】
本発明の研磨剤組成物では、研磨材（ただし中間アルミナを除く）の累積粒度分布のＤ１０、Ｄ５０およびＤ９０を用いて算出した（Ｄ９０−Ｄ１０）／Ｄ５０の値が１．２０以下であることが好ましい。
【００２９】
上記の（Ｄ９０−Ｄ１０）／Ｄ５０の値が１．２０以下であることによって、粒度分布はシャープになる、すなわち平均粒子径に対して小さめの粒子や大きめの粒子の数が減って、研磨材における粒子径のばらつきが少なくなる。研磨材は、粒子径が大きいと対象物の表面を深く削り、粒子径が小さいと対象物の表面を浅く削ることから、研磨材の粒子径がばらついていると、粒径の大きい研磨材によって深く削られた箇所と浅く削られた箇所とが混在する。その結果、対象物の表面における表面粗さが大きくなってしまう。上記の（Ｄ９０−Ｄ１０）／Ｄ５０の値が１．２０以下である場合には、研磨材は粒子径の大きさのばらつきが少ないため、研磨材の個々の粒子が削る深さも均一になりやすく、表面粗さを低減した滑らかな表面に仕上げることができる。
【００３０】
また、本発明の研磨剤組成物は、さらに、中間アルミナを含んでいることが好ましい。このように中間アルミナを含んだ場合には、上述のＤ１０／Ｄ５０の値が０．５５以上である研磨材（但し中間アルミナを除く）と中間アルミナとの相乗的作用が生じて、対象物の研磨された面の端面だれやうねりなどの特性を向上させつつ研磨レートを高めることができる。中間アルミナは、研磨レートの向上、スクラッチ低減のためには、体積基準とした粒度分布のＤ５０の値が０．０２〜５μｍであることが好ましく、さらにＤ５０の値が０．０５〜２μｍであることがより好ましい。
【００３１】
中間アルミナとは、α―アルミナ以外の結晶性アルミナの総称であり、γ―アルミナ、δ−アルミナ、θ−アルミナ、η−アルミナ、κ−アルミナや、上記したアルミナを２種以上を混合したもの（例えば、γ−アルミナとδ−アルミナを混合したもの）を用いることができる。
【００３２】
２．研磨剤組成物の使用：
本発明の研磨剤組成物は、磁気ディスク基板、磁気ヘッド、炭化ケイ素、ケイ素などの半導体基板、サファイアなどの単結晶基板などの研磨に使用することが好適である。
【００３３】
本発明の研磨剤組成物を使用して研磨することができる磁気ディスク基板には、例えば、Ｎｉ−Ｐめっきされたアルミニウムのディスク（以下、「アルミディスク」）、ガラスディスクなどを挙げられる。
【００３４】
本発明の研磨剤組成物を適用することが可能な研磨方法としては、例えば、研磨機の定盤に研磨パッドを貼り付け、対象物（例えばアルミディスク）の研磨する表面または研磨パッドに研磨剤組成物を供給し、研磨する表面を研磨パッドで擦り付ける方法（ポリッシングと呼ばれている）がある。例えば、磁気ディスク基板に用いるアルミディスクのおもて面と裏面を同時に研磨する場合には、上定盤および下定盤それぞれに研磨パッドを貼り付けた両面研磨機を用いる方法がある。この方法では、上定盤および下定盤に貼り付けた研磨パッドでアルミディスクを挟み込み、研磨面と研磨パッドの間に研磨剤組成物を供給し、２つの研磨パッドを同時に回転させることによって、アルミディスクのおもて面と裏面を削る。
【００３５】
研磨パッドは、ウレタンタイプ、スウェードタイプ、不織布タイプ、その他いずれのタイプも使用することができる。
【００３６】
研磨では、通常、平均粒子径の大きい研磨材を含有する研磨剤組成物を用いて対象物の表面を深めに粗く削っていく粗研磨といわれる工程を行い、続いて、粗研磨が施された表面を対象として、平均粒子径の小さい研磨材を含有する研磨剤組成物を用いて少しずつ削っていく仕上げ研磨といわれる工程を行う。本発明の研磨剤組成物では、研磨材の平均粒子径（Ｄ５０）の大きさが特に制限されないため、研磨材の平均粒子径（Ｄ５０）を大きくして粗研磨用に調製して用いることや、あるいは研磨材の平均粒子径（Ｄ５０）を小さくして仕上げ研磨用に調製して用いることができる。あるいは、本発明の研磨剤組成物の一実施形態にあたる粒子径の大きいα−アルミナを研磨材として含んだものを粗研磨用として使用することや、本発明の研磨剤組成物の他の一実施形態にあたる粒子径の小さなコロイダルシリカを研磨材として含んだものを仕上げ研磨用として使用することもできる。さらに、粗研磨用の研磨剤組成物および仕上げ研磨用の研磨剤組成物に、それぞれ本発明の研磨剤組成物の一実施形態に該当するものを適用した場合には、一連の研磨の工程の完了後、対象物の研磨した表面を端面だれが有意に低減された状態に仕上げることができる。
【実施例】
【００３７】
以下、本発明を実施例に基づいてさらに詳細に説明するが、本発明はこれらの実施例に限定されるものではない。
【００３８】
（１）研磨剤組成物の調製
（実施例１〜５、比較例１〜６）
純水に、１−ヒドロキシエチリンデン−１，１−ジホスホン酸０．８８質量％、硫酸１．０９質量％、アンモニア０．１５質量％、過酸化水素０．３６質量％、さらに、表１〜３に示した所定の粒度分布のα−アルミナ４．５４質量％および中間アルミナ１．９５質量％を加えて混合し、スラリー状にすることによって、実施例１〜５、比較例１〜６の研磨剤組成物を調製した。
【００３９】
なお、α−アルミナは、市販のα−アルミナを粉砕、湿式分級して表１〜３中の粒度分布に調整したものを用いた。中間アルミナは、市販の水酸化アルミニウムを焼成、粉砕、湿式分級して表中の粒度分布に調整したものを用いた。α−アルミナおよび中間アルミナの粒度分布（体積基準の積算粒径分布）は、以下の方法で測定を行った。
【００４０】
（粒度分布測定方法）
特殊ポリカルボン酸型高分子界面活性剤（ポイズ５３０：花王製）を０．１質量％含んだ水溶液を１００ｍｌガラスビーカーに約４０ｍｌ取り、この水溶液にアルミナ（α−アルミナまたは中間アルミナ）を固形分濃度で約０．２〜０．４質量％になるように添加して、ビーカーごと６０Ｗの超音波バス型洗浄機で超音波を３分間照射することによってアルミナを分散させて測定試料を得た。測定試料をレーザー回折式粒度分布測定機（ＳＡＬＤ２２００、島津製作所製）に投入し、さらに装置内の超音波発振器で測定試料に対して超音波を３分間照射した後、粒度分布を測定した。
【００４１】
表１〜３中に示したＤ１０、Ｄ５０、Ｄ９０、Ｄｍａｘは、それぞれ１０％径（累積度数１０％）、５０％径（累積度数５０％）、９０％径（累積度数９０％）、最大径を意味する。なお、実施例１〜５および比較例１〜６のデータは、α−アルミナのＤ５０の値の大きさによって、表１〜３に分けて示す。表１は、実施例１および比較例１〜３（α−アルミナのＤ５０が０．４１〜０．４２μｍ）、表２には、実施例２〜４および比較例４，５（α−アルミナのＤ５０が０．５１〜０．５４μｍ）、表３には、実施例５および比較例６（α−アルミナのＤ５０が０．６０〜０．６１μｍ）についてのデータを示す。
【００４２】
【表１】
2012000700.tif 000002
【００４３】
【表２】
2012000700.tif 000003
【００４４】
【表３】
2012000700.tif 000004
【００４５】
（２）研磨条件
研磨の対象物として、無電解Ｎｉ−Ｐめっきをした３．５インチアルミディスク（以下、アルミディスク）を使用し、下記の研磨機および研磨条件で研磨試験を行った。
研磨機：スピードファム（株）製  ９Ｂ両面研磨機
研磨パッド：（株）ＦＩＬＷＥＬ社製  Ｐ１用パッド
定盤回転数：上定盤−７．５ｒｐｍ
下定盤２２．５ｒｐｍ
スラリー供給量：１００ｍｌ／分
研磨時間：４．５分間
加工圧力：１００ｇ／ｃｍ２
【００４６】
（３）研磨した表面の評価
アルミディスクの研磨した表面について、研磨レート、Ｄｕｂ−ｏｆｆ（端面だれの度合いを数値化したもの）、表面粗さを測定した。
【００４７】
（３−１）研磨レート
研磨レートは、所定時間の研磨によって減少したアルミディスクの質量を測定し、下記式に基づいて算出した。
研磨レート（μｍ／ｍｉｎ）＝アルミディスクの質量減少量（ｇ）／研磨時間（ｍｉｎ）／アルミディスク片面の面積（ｃｍ２）／Ｎｉ−Ｐめっきの密度（ｇ／ｃｍ３）×１０４
（但し、上記式中、アルミディスク片面の面積は６６ｃｍ２、Ｎｉ−Ｐめっきの密度は８ｇ／ｃｍ３）
【００４８】
表１には、比較例１の研磨レートを１とした場合の実施例１および比較例１〜３の相対値（比較例１の研磨レートに対する比）を、表２には、比較例４の研磨レートを１とした場合の実施例２〜４および比較例４，５の相対値（比較例４の研磨レートに対する比）を、表３には、比較例６の研磨レートを１とした場合の実施例５および比較例６の相対値（比較例６の研磨レートに対する比）を示す。なお、比較例１の研磨レートは０．８１８μｍ／ｍｉｎ、比較例４の研磨レートは１．０００μｍ／ｍｉｎ、比較例６の研磨レートは１．０４５μｍ／ｍｉｎであった。
【００４９】
（３−２）Ｄｕｂ−ｏｆｆ
端面だれについての評価として、端面だれの度合いを数値化したＤｕｂ−ｏｆｆを測定した。Ｄｕｂ−ｏｆｆは、Ｚｙｇｏ社製の測定装置［Ｎｅｗ  Ｖｉｅｗ  ５０３２（レンズ：２．５倍、ズーム：０．５倍）］とＺｙｇｏ社製の解析ソフト（Ｍｅｔｒｏ  Ｐｒｏ）を用いて測定した。
【００５０】
Ｄｕｂ―ｏｆｆの測定方法について、図１を用いて説明する。図１は、研磨の対象物である無電解Ｎｉ−Ｐめっきをした３．５インチアルミディスクの、ディスクの中心を通過し研磨した表面に対して垂直な断面図を表す。図１に示されたディスクの研磨した表面の外周部分（縁部）には、ロールオフ形状の端面だれが生じている。Ｄｕｂ―ｏｆｆの測定にあたり、まず、ディスクの外周端に沿って垂線ｈを設け、垂線ｈから研磨した表面上のディスクの中心に向かって垂線ｈに対して垂直な線を延ばし、この線上における垂線ｈから５．０９ｍｍの位置に点Ａ、垂線ｈから３．７４ｍｍの位置に点Ｂ、垂線ｈから０．３９ｍｍの位置に点Ｃを設け、さらに点Ｃから延びる垂線ｈに平行な線ｋがディスクの表面に交わる点を点Ｄとした。そして、点Ｃ−Ｄ間の距離ｔをＤｕｂ−ｏｆｆとして測定した。なお、点Ｃ−Ｄ間の距離ｔは、点Ｄの位置が、点Ａ−Ｂを通過する線に対して突出している場合（スキージャンプ形状と称される）を正の値とし、点Ａ−Ｂを通過する線に対して凹んでいる場合（ロールオフ形状のとき）を負の値とした。なお、点Ｄの位置が点Ａ−Ｂを通過する線上にあるときは、Ｄｕｂ−ｏｆｆが０（ゼロ）になる（端面だれが発生していない状態になる）。
【００５１】
表１には、実施例１および比較例１〜３についての比較例１のＤｕｂ−ｏｆｆとの差（例えば、実施例１の場合には、実施例１のＤｕｂ−ｏｆｆから比較例１のＤｕｂ−ｏｆｆを減じた値、単位ｎｍ）を、表２には、実施例２〜４および比較例４，５についての比較例４のＤｕｂ−ｏｆｆとの差を、表３には、実施例５および比較例６についての比較例６のＤｕｂ−ｏｆｆとの差を示す。なお、比較例１のＤｕｂ−ｏｆｆは−５１．２ｎｍ、比較例４のＤｕｂ−ｏｆｆは−２６．９ｎｍ、比較例６のＤｕｂ−ｏｆｆは−３２．５ｎｍであった。
【００５２】
（３−３）表面粗さ（Ｚｙｇｏ−Ｒａ）
アルミディスクの表面粗さ（Ｒａ）は、Ｚｙｇｏ社製の走査型白色干渉法を利用した三次元表面構造解析顕微鏡を用いて測定した（以下、この方法によって測定した表面粗さを、Ｚｙｇｏ−Ｒａという）。測定条件は、Ｚｙｇｏ社製の測定装置［Ｎｅｗ  Ｖｉｅｗ  ５０３２（レンズ：２．５倍、ズーム：０．５倍）］とＺｙｇｏ社製の解析ソフト（Ｍｅｔｒｏ  Ｐｒｏ）を用い、フィルターはＦＦＴ  Ｆｉｘｅｄ  Ｐａｓｓ  波長０．００〜０．０８ｍｍとし、測定エリアは５．６８ｍｍ×４．２６ｍｍとした。表１には、比較例１のＺｙｇｏ−Ｒａの値を１とした場合の実施例１および比較例１〜３の相対値（比較例１のＺｙｇｏ−Ｒａの値に対する比）を、表２には、比較例４のＺｙｇｏ−Ｒａの値を１とした場合の実施例２〜４および比較例４，５の相対値（比較例４のＺｙｇｏ−Ｒａの値に対する比）を、表３には、比較例６のＺｙｇｏ−Ｒａの値を１とした場合の実施例５および比較例６の相対値（比較例６のＺｙｇｏ−Ｒａの値に対する比）を示す。なお、比較例１のＺｙｇｏ−Ｒａの値は３．１３Å、比較例４のＺｙｇｏ−Ｒａの値は３．８７Å、比較例６のＺｙｇｏ−Ｒａの値は４．４８Åであった。
【産業上の利用可能性】
【００５３】
本発明は、磁気ディスク基板などの研磨に用いられる研磨剤組成物および磁気ディスク基板の研磨方法として利用できる。
【図１】
2012000700.tif 000005